(57)【要約】      （修正有）【課題】脱亜鉛腐食防止を達成し、かつ鋳造性、鍛造性、切削性、耐腐食性、機械的性質に優れる低鉛黄銅合金を提供【解決手段】本発明は、低鉛黄銅合金に関し、該低鉛黄銅合金は全重量の６２．５−６３ｗｔ％の銅と、０．１６−０．２４ｗｔ％のリードと、０−０．０２ｗｔ％のアンチモンと、０−０．０１ｗｔ％のマグネシウムと、０−０．２ｗｔ％の錫と、０．０００５−０．０００９ｗｔ％の硼素と、０．５５−０．７ｗｔ％のアルミニウムと、０．０５−０．１５ｗｔ％の鉄と、０−０．１５ｗｔ％のニッケルと、０．０９−０．１２ｗｔ％の砒素と、０−０．００５ｗｔ％のジルコニウムと、０−０．０１ｗｔ％の不純物と、残量の亜鉛とを含む。【選択図】なし【特許請求の範囲】
【請求項１】
低鉛黄銅合金であって、該黄銅合金の全重量の６２．５−６３ｗｔ％の銅と、０．１６−０．２４ｗｔ％のリードと、０．５５−０．７ｗｔ％のアルミニウムと、残量の亜鉛とを含むことを特徴とする低鉛黄銅合金。
【請求項２】
該黄銅合金の全重量の０−０．０２ｗｔ％のアンチモン、０−０．２ｗｔ％の錫、０−０．０１ｗｔ％のマグネシウム及び０．０９−０．１２ｗｔ％の砒素から選択した一つ以上の元素をさらに含むことを特徴とする請求項１に記載した低鉛黄銅合金。
【請求項３】
該黄銅合金の全重量の０．０００５−０．０００９ｗｔ％の硼素、０．０５−０．１５ｗｔ％の鉄、０−０．１５ｗｔ％のニッケル及び０−０．００５ｗｔ％のジルコニウムから選択した一つ以上の元素をさらに含むことを特徴とする請求項２に記載した低鉛黄銅合金。
【請求項４】
低鉛黄銅合金であって、該黄銅合金の全重量の６２．５−６３ｗｔ％の銅と、０．１６−０．２４ｗｔ％のリードと、該黄銅合金の全重量の０．５５−０．７ｗｔ％のアルミニウム、０−０．０２ｗｔ％のアンチモン、０−０．２ｗｔ％の錫及び０−０．０１ｗｔ％のマグネシウムから選択した二つ以上の元素と、残量の亜鉛とを含むことを特徴とする低鉛黄銅合金。
【請求項５】
該黄銅合金の全重量の０．０９−０．１２ｗｔ％の砒素、０．０００５−０．０００９ｗｔ％の硼素、０．０５−０．１５ｗｔ％の鉄、０−０．１５ｗｔ％のニッケル及び０−０．００５ｗｔ％のジルコニウムから選択した二つ以上の元素をさらに含むことを特徴とする請求項４に記載した低鉛黄銅合金。
【請求項６】
低鉛黄銅合金であって、該黄銅合金の全重量の６２．５−６３ｗｔ％の銅と、０．１６−０．２４ｗｔ％のリードと、０−０．０２ｗｔ％のアンチモンと、０−０．０１ｗｔ％のマグネシウムと、０−０．２ｗｔ％の錫と、０．０００５−０．０００９ｗｔ％の硼素と、０．５５−０．７ｗｔ％のアルミニウムと、０．０５−０．１５ｗｔ％の鉄と、０−０．１５ｗｔ％のニッケルと、０．０９−０．１２ｗｔ％の砒素と、０−０．００５ｗｔ％のジルコニウムと、０−０．０１ｗｔ％の不純物と、残量の亜鉛とを含むことを特徴とする低鉛黄銅合金。
【発明の詳細な説明】
【技術分野】
【０００１】
本発明は、低鉛黄銅合金に関するものである。
【背景技術】
【０００２】
銅は優れた導電性と親環境性を有し、人体に有害な病菌はその表面で生存することができなく、銅材料の性能を改善するために、銅のなかに他の元素を追加し、例えば銅と亜鉛を含む黄銅にリードを加入し、これは黄銅の切削性能を大きく改善するが、リードはヒトの健康と生態学的バランスに対して破壊作用を有し、世界的な範囲内の趨勢もリードを含む合金の使用に対する制限がますます大きくなっている。
【０００３】
また、環境問題がより顕著になるにつれ、使用環境がさらに悪くなり、黄銅製品の表面層の強度を下降させ、さらに、黄銅製のパイプの穿孔をもたらすようになるので、黄銅製品の使用寿命を大幅に削減し、応用上の問題を引き起こしてしまった。
【発明の概要】
【発明が解決しようとする課題】
【０００４】
そこで、上記の問題点を解決するために、高鉛含有黄銅の代わりになり、脱亜鉛腐食防止を達成しながら、鋳造性能、鍛造性、切削性、耐腐食性および機械的性質を並立することができる合金の配合方法を提供する必要がある。
【０００５】
本発明の目的は、引張強度、伸び率、脱亜鉛防止性および切削性などの性能に優れた黄銅合金であって、高強度、耐摩耗性、耐浸食性が要求される切削加工品として適した黄銅合金を提供することにある。これにより、大量の鉛を含有した合金銅に安全に代わって、人類社会の発展につながる含鉛製品に対する制限の需要を十分に満足させることができる。
【課題を解決するための手段】
【０００６】
上述した目的を達成するために、以下のような低鉛黄銅合金を提案する。
【０００７】
低鉛黄銅合金（以下、発明物１と略称する）は、該黄銅合金の全重量の６２．５−６３ｗｔ％の銅と、０．１６−０．２４ｗｔ％のリードと、０．５５−０．７ｗｔ％のアルミニウムと、残量の亜鉛とを含む。
【０００８】
本発明物１はリードの含有量を０．２４ｗｔ％以下にさげ、銅の含有量を６２．５−６３ｗｔ％に制御し、微量なアルミニウムを加えて、黄銅合金の切削性を向上させる。これと同時に、アルミニウムの合金表面上でのイオン化傾向が亜鉛より大きいので、優先的に腐食性ガス或いは溶液中の酸素と結合し、従って合金表面において緻密な気化アルミニウム保護膜を形成して、黄銅合金の苛酷な環境での耐腐食性と脱亜鉛防止性能を向上させる。さらに、アルミニウムは合金の鋳造の流動性を向上させることができ、合金の強さと硬さをすべて明らかに向上させ、よりよく上記の役割を発揮するために、アルミニウムの含有量を黄銅合金の全重量の０．５５−０．７ｗｔ％に制御する。
【０００９】
発明物１において、黄銅合金の全重量の０−０．０２ｗｔ％のアンチモン、０−０．２ｗｔ％の錫、０−０．０１ｗｔ％のマグネシウム及び０．０９−０．１２ｗｔ％の砒素から選択した一つ以上の元素をさらに含むことが好ましく、選択された元素は全て一定の程度で黄銅合金の切削性能を向上させ、且つアンチモンと錫の追加は合金の強さを明らかに向上させることができ、その塑性を改善させ、耐腐食性を増強させるようになる。微量の砒素は合金の脱亜鉛防止性能を向上させるが、高すぎなくてよく、高すぎる砒素は合金の熱間鍛造と和押出性を下げる。
【００１０】
上述の発明物において、黄銅合金の全重量の０．０００５−０．０００９ｗｔ％の硼素、０．０５−０．１５ｗｔ％の鉄、０−０．１５ｗｔ％のニッケル及び０−０．００５ｗｔ％のジルコニウムから選択した一つ以上の元素をさらに含むことがさらに好ましく、そのうち硼素は黄銅合金の耐蝕性能を向上させ且つ脱亜鉛を防止する。鉄は黄銅合金の強靭性を強化する。ニッケルは黄銅合金の錆びを抑制するだけでなく、同時に合金の金属間化合物を形成して基質に均一に析出させることができ、合金の耐摩耗性と強さを向上させる。ジルコニウムは結晶粒を細化することができて、黄銅合金の鋳造性を向上させる。
【００１１】
低鉛黄銅合金（以下、発明物２と略称する）は、銅合金の全重量の６２．５−６３ｗｔ％の銅と、０．１６−０．２４ｗｔ％のリードと、黄銅合金の全重量の０．５５−０．７ｗｔ％のアルミニウム、０−０．０２ｗｔ％のアンチモン、０−０．２ｗｔ％の錫及び０−０．０１ｗｔ％のマグネシウムから選択した二つ以上の元素と、残量の亜鉛とを含む。そのうち、アルミニウム、アンチモン、錫及びマグネシウムを追加する理由は発明物１と同じ、具体的には追加するとき実際の必要に応じて決定する。
【００１２】
発明物２において、黄銅合金の全重量の０．０９−０．１２ｗｔ％の砒素、０．０００５−０．０００９ｗｔ％の硼素、０．０５−０．１５ｗｔ％の鉄、０−０．１５ｗｔ％のニッケル及び０−０．００５ｗｔ％のジルコニウムから選択した二つ以上の元素をさらに含むことがさらに好ましい。そのうち、砒素、硼素、鉄、ニッケル及びジルコニウムを追加する理由は発明物１と同じ、具体的には追加するとき実際の必要に応じて決定する。
【００１３】
低鉛黄銅合金（以下、発明物３と略称する）、黄銅合金の全重量の６２．５−６３ｗｔ％の銅と、０．１６−０．２４ｗｔ％のリードと、０−０．０２ｗｔ％のアンチモンと、０−０．０１ｗｔ％のマグネシウムと、０−０．２ｗｔ％の錫と、０．０００５−０．０００９ｗｔ％の硼素と、０．５５−０．７ｗｔ％のアルミニウムと、０．０５−０．１５ｗｔ％の鉄と、０−０．１５ｗｔ％のニッケルと、０．０９−０．１２ｗｔ％の砒素と、０−０．００５ｗｔ％のジルコニウムと、０−０．０１ｗｔ％の不純物と、残量の亜鉛とを含む。そのうち、アンチモン、マグネシウム、錫、硼素、アルミニウム、鉄、ニッケル、砒素及びジルコニウムを追加する理由は発明物１と同じ、且つ発明物３において同時に上記元素を追加するのは、よりよく特定の製品性能のニーズを満たすことができるようにするためである。
【発明を実施するための形態】
【００１４】
本発明の技術態様をより明確に説明するために、以下に実施例を通じて本発明の技術を説明する。
【００１５】
本発明の範囲は、上記の典型的な実施例に限定されない。（当業者および本公開内容を知る技術者が連想することができる）ここで説明する本発明の特徴の変更や追加修正、およびここで説明する本発明の原理の他の応用は、本発明の範囲に含まれるとみなされるべきである。
【００１６】
本発明の数値の説明における「以上」と「以下」は、いずれも数値自身を含むものとする。
【００１７】
本明細書で言う脱亜鉛腐食防止性能テストは、鋳造状態の形式でＡＳ−２３４５−２００６標準に基づいて行われたものであって、１０００Ｃ．Ｃの脱イオン水に１２．８ｇの塩化銅を加入して測定物をその中に２４時間放置して脱亜鉛深さを測定する。
【００１８】
◎は、脱亜鉛深さが３００μｍよりも小さいことを表し、○は、脱亜鉛深さが３００μｍと４００μｍの間にあることを表し、×は、脱亜鉛深さが４００μｍよりも大きいことを表す。
【００１９】
本明細書で言う切削性能テストは、鋳造状態の形式で同じカッターを採用して同じ切削速度と同じ供給量で行われており、切削速度は、２５ｍ／ｍｉｎ（メートル／分）であり、供給量は、０．２ｍｍ／ｒ（ミリメートル／毎ブレード数）であり、切削深さは、０．５ｍｍであり、テストバーの直径は、２０ｍｍであり、Ｃ３６０００合金材料を基準として切削抵抗を測定することにより、相対切削率を求めた。
【００２０】
相対切削率＝Ｃ３６０００合金材料の切削抵抗／試料の切削抵抗。
【００２１】
◎は、相対切削率が８５％よりも大きいことを表し、○は、相対切削率が７０％よりも大きいことを表す。
【００２２】
本明細書で言う引張強度と伸び率のテストは、いずれも鋳造状態の形式で室温で引張試験を行う。伸び率、すなわち試料の引張破断後の標点距離の部分の総変形ΔＬと元標点距離の長さＬの比率のパーセントは、δ＝ΔＬ／Ｌ×１００％である。対比試料は、同じ状態かつ同じ規格の含鉛黄銅、すなわちＣ３６０００合金である。
【００２３】
本明細書で言う合金元素が水において溶出する性能に対するテストはＧＢ／Ｔ５７５０−２００６「生活飲み水標準検査方法」に従って行い、ＧＢ５７４９−２００６「生活飲み水衛生標準」に従って判定した。
【００２４】
上記したＣ３６０００合金材料の実測成分の配分率は、次のとおりであり、単位は、重量パーセント（ｗｔ％）である。
【００２５】
【表１】
2016008354.tif 000002
【実施例１】
【００２６】
表２は、１５種類の低鉛黄銅合金の配分率であり、各グループの単位は、重量パーセント（ｗｔ％）である。
【００２７】
2016008354.tif 000003
2016008354.tif 000004
【００２８】
上記グループの合金について、鋳造状態の形式で室温で切削性能、脱亜鉛腐食防止性能、引張強度及び伸び率のテストを実施しており、対比試料はＣ３６０００合金である。
【００２９】
引張強度、伸び率、切削性能および脱亜鉛腐食防止性能の実験の結果は、以下の通りである。
【００３０】
【表２】
2016008354.tif 000005
【００３１】
上記のグループの合金が水において溶出する性能に対してテストし、実験結果は以下の通りである（各数値の単位は全てｍｇ／Ｌである）。
【００３２】
【表３】
2016008354.tif 000006
2016008354.tif 000007
【００３３】
本発明は、実施形態によって上述したように開示されたが、当該実施形態に限定されるものではない。本発明が属する技術の当業者なら、本発明の技術思想を離脱しない範囲で、多様な変更、及び修正が可能であることが分かる。従って、本発明の技術的範囲は、特許請求範囲によって決める。